REVENDICATIONS 1. Composition thermoplastique à inflarrration retardée pour moulage, caractérisée en ce qu'elle comprend: jazz une résine de polyester linéaire d'un poids moléculaire élevé, qui est normalement inflammable; et b) un additif retardateur d'inflammation contenant du phosphore, qui est incorporé en une faible proportion par rapport au poids de la composition, cette proportion étant cependant suffisante pour conférer au polyester des propriétés de retard d'inflammation, ledit additif répondant à la formule dans laquelle X représente -O- ou une liaison carbone-phosphore, et 1) lorsque X est -O-, R est un groupe aryle bromé et Y et G1 sont des groupes oxyaryle bromés ; et 2) lorsque X est une liaison carbone-phosphore, R est un radical aryle, Y est un radi cal aryle, oxyalcoyle, oxycycloalcoyle ou oxyaryle, et G est un radical aryle, un radical oxyaryle ou un motif unique ou récurrent de formule dans laquelle R est un radical aryle, A est un groupe divalent ai coylène, cycloalcoylène, arylèneoupolyarylène, pouvant etre interrompu par des groupes alcoylidènes contenant de l'oxygène" de l'azote, du soufre et du phosphore ; et Z estunatome d'hydrogè-í ne, un radical alcoyle, cycloalcoyle ou aryle ; et G et Y, con- sidérés ensemble, sont des groupes divalents dioxyalcoylène, dit oxycycloalcoylène ou dioxyarylène. 2. Composition selon la revendication 1, caractérisée en: ce que le composant polyester (a) est choisi parmi les téréphtalates et iso- phtLaSsglycoliques polymères, contenant des motifs récurrents de formule dans laquelle n est un nombre entier de 2 à 4, les mélanges de tels esters et les esters de ce type contenant des faibles proportions de motifs d'esters d'acides dicarboxyliques. 3. Composition selon la revendication 2, caractérisée en ce que le polyester est le poly(téréphtalate d'éthylène). 4. Composition selon lalmvendication 2, caractérisée en ce que le polyester est le poly(téréphtalate de 1,4-butylène). 5. Composition selon la revendication 1, caractérisée en ce que l'additif contenant du phosphore et destiné à retarder l'inflammation répond à la formule dans laquelle X représente -O- ou une liaison carbone-phosphore et (1) lorsque X est -O-, R est un groupe arylène bromé choisi í parmi ceux des formules et G et Y sont choisis parmi les groupes de formules : dans lesquelles m est un nombre entier de 1 à 5 et q est un nombre entier de 1 à 7, et C2 > , lorsque X est une liaison carbone-phosphore, R est un groupe aryle mono ou di-carbocyclique contenant 6 à 12 atomes de carbone ;Y est un groupe aryle, oxyde alcoyle, oxycycloalcoyle ou oxyaryle de 1 à 30 atomes de carbone; G est un groupe aryle, oxyaryle de 6 à 12 atomes de carbone ou un motif divalent unique ou récurrent de formule : dans laquelle R est un groupe aryle mono ou dicarbocyclique de 6 à 12 atones de carbone, Z est un atome d'hydrogène, un radical alcoyle, cycloalcoyle ou aryle de 1 à 30 atomes de carbone et A est un groupe alcoylène divalent de 1 à 14 atomes de carbone, un groupe arylène divalent mono ou dîcarbocyclique de 6 à 12 atomes de carbone ou un groupe polydiarylène divalent de formule dans laquelle R2 est un groupe alcoylène, alcoylidène ou cycloalcoylidène de 1 à 18 atomes de carbone, un atome d'oxygène, un groupe carbonyle, amino, sulfure, sulfoxyde, sulfone ou une liaison phosphonate d'aryle ou d'alcoylaryle mono ou dicarbocyclique, ou un groupe alcoylène ou alcoylidène divalent de 2 à 17 atomes de carbone avec interruption par au moins l'un des groupes arylène, oxygène, carbonyle, amino, sulfure, sulfoxyde, sulfone ou une liaison phosphonate d'aryle ou d'alcoylaryle mono ou dicarbocyclique ; Ar et Ar sont des groupes aiylène divalents mono ou dicarbocycliques de 6 à 12 atomes de carbone ;R3 est un groupe alcoyle ou cycloalcoyle de 1 à 12 atomes de carbone ou un groupe aryle ou alcoylaryle mono ou dicarbocyclique de 6 à 12 atomes de carbone ; e est O ou un nombre entier compris entre 1 et le nombre représentant le total des atomes remplaçables 2 d'hydrogène sur R ; et a, b et c sont chacun égaux à O ou des nombres entiers de 1 à 6, à la condition que lorsque b est un nombre entier autre que 0, ni a, ni c ne peut être O, et quand b est 0, a ou c, mais non les deux, peut être O. 6. Composition selon la revendication 1, caractérisée en ce que l'additif contenant du phosphore destiné à retarder l'inflammation (b) est un phosphate aromatique bromé de formule: dans laquelle R est choisi parmi les radicaux de formules : et G et Y sont choisis parmi les composés de formules dans lesquelles m est un nombre entier de 1 à 5 et q est un nombre entier de 1 à 7, et en ce que ledit composé est présent à raison de 0,5 à 50 parties en poids pour 100 parties de ladite résine. 7. Composition selon la revendication 6, caractérisée en ce que le phosphate aromatique bromé est un phosphate de tris(bromophényle). 8. Composition selon la revendication 7, caractérisée en ce que le phosphate aromatique bromé est le phosphate de tris(4- bromophényle). 9. Composition selon la revendication 6, caractérisée eni ce que le phosphate aromatique bromé est un phosphate de tris( dibromophényle). 10. Composition selon la revendication 6, caractérisée ent ce que le phosphate aromatique bromé est un phosphate detris(tri-. bromophénylc). 11. Composition selon la revendication 1, caractérisée en ce que l'additif contenant du phosphore et destiné à retarder l'inflammation (b) est un phosphonate d'aryle ou un oxyde de triaryl-phosphine de formule dans laquelle R est un radical aryle mono ou icarbocyclique de 6 à 12 atomes de carbone; Y est un groupe aryle ou oxyaryle mono ou dicarbocyclique de G à 12 atomes de carbone ;G est un groupe aryle ou oxyaryle mono ou dicarbacyclique de 6 à 12 atomes de carhone ou un motif divalent unique ou récurrent de forme mule O - A-O-P- Z R dans laquelle R est tel que défini précédemment, Z est un atome d'hydrogène ou un. radical alcoyle, cycloalcoyle ou aryle de 1 à 30 atomes de carbone, et A est choisi parmi les groupes suivants et ledit composé est présent à raison de 0,5 à 50 parties en poids par 100 parties de résine. 12. Composition selon la revendication 11, caractérisée en ce que ledit additif retardateur d'inflammation est un phosphonate de poly(1,4-cyclohexylène-diméthylène)phényle. -13. Composition selon la revendication 11, caractérisée en ce que ledit additif retardateur d'inflammation est un phosphonate de poly(1,4-phénylène)phényle. 14. Composition selon la revendication 11, caractérisée en ce que ledit additif retardateur d'inflammation est le phosphonate de poly(4,4'-isopropylidène-diphénylène)phényle. 15. Composition selon la revendication 11, caractérisée en ce que ledit additif retardateur d'inflammation est le phosphonate de néopentylène-phényle. 16. Composition selon ia revendication 11, caractérisée en ce que ledit additif retardateur d'inflammation est l'oxyde de triphényl-phosphine. 17. Composition selon la revendication 1, caractérisée en ce qu'elle contient salement (c) une résine de polytétrafluoréthylène ou de la silice cdloidale fumée, en une proportion faible mais au moins suffisante pour rendre ledit polyester nonégouttable pcndant la combustion. ''i 18. Composition thermoplastique à inflammation retardée, caractérisée en ce qu'elle comprend (a) unerésine de poly(té- réphtalate de 1,4-butylène) d'un poids moléculaire élevé et normalement inflammable, et (b) un additif retardateur d'inflammation qui est un phosphate de tris(4-bromophényle) en une proportion d'environ 3 à 25 parties en poids par 100 parties de ladite résine. 19. Composition thermoplastique à inflammation retardée, caractérisée en ce qu'elle comprend (a) une résine de poly(téréphtalate de 1,4-butylène) d'un poids moléculaire élevé et normalement inflammable et (b) un additif retardateur d'inflammation qui est un phosphonate de poly(l,4-cyclohexylène-diméthylè-: ne)-phényle en une proportion de 3 à 25 parties en poids par 100 parties de ladite résine. 20. Composition thermoplastique à inflammation retardée, caractérisée en ce qu'elle comprend (a) une résine de poly(téré- phtalate de 1,4-butylène) d'un poids moléculaire élevé et normalement inflammable, et (b) un additif retardateur d'inflammation qui est un phosphonate de poly(1,4-phénylène)phényle en une proportion de 3 à 25 parties en poids par 100 parties de la-; dite résine. 21. Composition thermoplastique à inflammation retardée, caractérisée-en ce qu'elle comprend (a) une résine de poly(téréphtalate de 1,4-butylène) d'un poids moléculaire élevé et normalement inflammable, et (b) un additif retardateur d'inflammation qui est le phosphonate de poly(4,4'-isopropylidènediphény:' lène)phényle en une proportion d'environ 3 à 25 parties en poids par 100 parties de ladite résine. 22. Composition thermoplastique à inflammation retardée, caractérisée en ce qu'elle comprend (a) une résine de poJy(té- réphtalate de 1,4-butylène) d'un poids moléculaire élevé et normalement inflammable, et (b) un additif retardateur d'inflammation qui est le phosphonate de néopentylènephényle en une proportion d'environ 3 à 25 parties en poids par 100 parties de ladite résine. 23. Composition thermoplastique à inflammation retardée, caractérisée en ce qu'elle comprend (a) une résine de poly(téréphtalate de 1,4-butylène) d'un poids moléculaire élevé et normalement inflammable, et (b) un additif retardateur d'inflam-i mation qui est l'oxyde de triphénylphosphine en une proportion d'environ 3 à 25 parties en poids pour 100 parties de ladite résine.